Brevet FR2636267A1 — publié le 19900316

DESCRIPTION La présente invenion concerne la remplacement des habillages habituellement telé, par lescomposites sandwiches comportant des parements en stratifié de fibre ert de résidue ci de noyaux cellulaires. En effet la correction des formes ci la reproductibilité sont insuffisantes du fait de la fabrication en chandrounnerie.La résisitance aux chocs sur place et aux déformations en transport est faible et ne permet pas de maintenir un ètat de présentation correct.Le plus grave défaut efit le mouvais comportement vis vis de la corrosion, les Installations dans des conditions climatiques différentes selon le lieu, comportent des agressions fortes dues aux variations de temperature, aux cycles gel-dègel, á l'iusolation, à une action plus dure des rayns UV en altitude. La présente invention remédie A tout ceci. COMPOSITION : - Une couche de surface en résine isophtalique ou en résine spéciale au néopentylglycol, pigmentée, et munie des adhuvantes nécessaires (agents d'étalement, inhiiteurs, accélérateur, catalyseur). - Un parement en stratifié mixte de tissus et de nappes de fibres imprégnés de résine isoplitalique. - Un noyau en chlorure de polyvinyle cellulaire. - Un parement de dos en stratifié mixte de tissus et de nappes de fibres imprégnés de résidue isophthalique. Pour les grandes surfaces planes qui doivent être correctement raidies pour conserver en toutes conditions climatiques (France Métropolitaine et pays voisins de l'Europe de l'Ouest) leur planéïté, on 8 retenu la composition en sandwich ci-dessus. - Gel de surface pigmenté å hase de résine isophtalique Epaisseur comprise entre 0,2 mm et 0,6 mm - Un mat 300g + lient résine 600g - Ep. comprise entre 0,11 mm et o,8 mm - Un mat 300g + liant résine 600g - Ep. comprise entre 0,4 mm et Q,8 mm - Un tissu de roving 300g + liant résine 400g Epaisseur comprise entre 0,3 mm et 0,7 mm - Une planche de mousse de PCV éventuelle (type Klegecell densite 50 Kg/m3) Epaisseur comprise entre O mm et 15 m - Un tissu de roving 300g + liant résine 400g Epaisseur comprise entre 0,3 mn et 0,7 mn - Un mat 300g . liant résine 600g - Ep. comprise entre 0,4 mm et 0,8 mm Pour les parties en cornière, levis ou bords tombes, on a donne la préfé- rence å un stratirié renforcé dans le nombre de nappes, mais non sandwiché pour disposer de la meilleure résistance mécanique notamment autour des points de fixation. 1 REVENDICATIONS Dispositif de remplacement des habillages habituellement tolé par les coepo- sites sandwichs comportant des parements en stratifié de fibre et de résine et de noyaux cellulaires. Caractérisé en ce qu'il comporte. EN COMPOSITION - Une couche de surface en resine isophtalique ou en resine spéciale au néopentyglycol, pigmentée, et munie des adjuvants nécessaires (agents d'étale- ment, inhiiteurs, accélérateur, catalyseur). - Un parement en stratifié mixte de tissus et de nappes de fibres imprégnés de résine isophtalique. 2 DISPOSITIF SELON LA REVENDICATION 1 Caractérisé par la composition suivante - gel de surface pigmenté à base de résine isophtalique Epaisseur comprise entre 0.2 mm et 0.6 mm - Un mat 300g + liant résine 600g - Ep. comprise entre 0.4 mn et 0.8 mm - Un mat 300g + liant résine 600g - Ep. comprise entre 0.4 mm et 0.8 an - Un tissu de roving 300g + liant résine 400g Epaisseur comprise entre 0.3 mm et 0,7 mm - Une planche de moussc de PVC éventuelle (type Klégécell densite 50 Kg/m ) Epaisseur comprise entre O mm 15 mm - Un tissu de roving 300g + liant résine 400g Epaisseur comprise entre 0.3 mm et 0.7 mm - Un mat 300g + linat résine 600g - Ep. comprise entre 0.4 mm et 0.8 an